(57)【特許請求の範囲】
【請求項１】
過酸化物とともにレドックス系を形成するのに適した促進剤溶液を調製するための方法であって、遷移金属塩または錯体を、ヒドロキシ官能性溶媒と窒素含有塩基とを含む液状配合物に、５０〜２００℃の範囲の温度において添加するステップを含み、
前記液状配合物が、アルカリまたはアルカリ土類金属化合物を含み、窒素含有塩基の導入前に前記アルカリまたはアルカリ土類金属化合物が前記ヒドロキシ官能性溶媒に溶解される、方法。
【請求項２】
遷移金属が、Ｃｕ、Ｍｎ、Ｆｅ、およびＶからなる群から選択される、請求項１に記載の方法。
【発明の詳細な説明】
【技術分野】
【０００１】
本発明は、過酸化物とともにレドックス系を形成するのに適した促進剤溶液を調製するための方法に関する。
【背景技術】
【０００２】
レドックス系は、樹脂の硬化のために適用することができる。従来のレドックス系は、酸化剤（例えば、過酸化物）と、促進剤としての可溶性遷移金属イオンとを含む。促進剤は、より低い温度で酸化剤の活性を高め、結果的に、硬化速度を速める役割を果たす。
【０００３】
促進剤系は、異なる方法で、硬化されることになる樹脂に添加することができる。１つの方法は、過酸化物を添加する前に、樹脂への個々の促進剤成分の添加を含む。この添加は、過酸化物の添加の直前、またはその数日もしくは数週間前に行うことができる。後者の場合では、本発明者らは、樹脂と促進剤成分とを含み、過酸化物とともにさらに使用および硬化されるまで保存できる、予備促進化樹脂組成物に言及する。別の方法は、促進剤成分を含有する促進剤溶液の予備調製を含み、その溶液は、さらに使用され樹脂に添加されるまで、保存することができる。予備促進化樹脂は、促進剤系の個々の成分を樹脂に添加することにより、または、促進剤溶液の形態で、混合状態のこれらの成分を添加することにより調製することができる。
【０００４】
促進剤溶液の働きは、その調製法に影響を受けることが今や判明した。
【発明の概要】
【課題を解決するための手段】
【０００５】
本発明は、過酸化物とともにレドックス系を形成するのに適した促進剤溶液を調製するための方法であって、遷移金属塩または錯体を、ヒドロキシ官能性溶媒と窒素含有塩基とを含む液状配合物に、５０〜２００℃の範囲の温度において添加するステップを含む方法に関する。
【０００６】
この方法は、保存安定性のある、すなわち、周囲温度で６か月間保存したときに沈殿が見られない促進剤溶液の調製を可能にする。さらに、この方法は、Ｃｕの溶解が速いので、該溶液の製造時間の短縮をもたらす。
【０００７】
本発明はまた、上記の方法により得ることができる促進剤溶液を硬化性樹脂に混合することによって、硬化性樹脂を予備促進化する（pre-accelerating）ための方法に関する。
【０００８】
本発明の方法によれば、ヒドロキシ官能性溶媒と窒素含有塩基とを含んだ液状配合物は、５０〜２００℃、好ましくは８０〜１１０℃の範囲の温度に加熱される。あるいは、窒素含有塩基が、その範囲の温度をすでに有するヒドロキシ官能性溶媒含有溶液に添加される。またはその逆である。
【０００９】
この温度において、遷移金属塩または錯体が、混合物に添加され、溶解する。
【００１０】
該方法の間、配合物は、好ましくは撹拌される。次いで、得られた透明な溶液は、室温に冷却される。該方法は、約１〜８時間かかる。
【発明を実施するための形態】
【００１１】
本発明による方法で使用するのに好ましい遷移金属は、Ｃｏ以外の遷移金属である。より好ましくは、遷移金属は、Ｍｎ、Ｆｅ、Ｃｕ、およびＶからなる群から選択される。２種以上の遷移金属を使用することも可能である。好ましくは、遷移金属の少なくとも１種は、Ｍｎ、Ｆｅ、およびＣｕから選択される。
【００１２】
第１および第２の遷移金属の適切な化合物は、それらのハロゲン化物、硝酸塩、硫酸塩、スルホン酸塩、リン酸塩、ホスホン酸塩、酸化物、またはカルボン酸塩などの、それらの塩または錯体である。適切なカルボン酸塩の例は、乳酸塩、２−エチルヘキサン酸塩、酢酸塩、プロピオン酸塩、酪酸塩、シュウ酸塩、ラウリン酸塩、オレイン酸塩、リノール酸塩、パルミチン酸塩、ステアリン酸塩、アセチルアセトネート、オクタン酸塩、ノナン酸塩、ヘプタン酸塩、ネオデカン酸塩、またはナフテン酸塩である。
【００１３】
好ましいマンガン化合物は、塩化マンガン、硝酸マンガン、硫酸マンガン、乳酸マンガン、２−エチルヘキサン酸マンガン、オクタン酸マンガン、ノナン酸マンガン、ヘプタン酸マンガン、ネオデカン酸マンガン、ナフテン酸マンガン、および酢酸マンガン、ならびに、ピリジン、ビピリジン、およびそれらの誘導体のＭｎ錯体、ならびに、ＷＯ２０１１／８３３０９に開示されている三座、四座、五座、または六座の窒素供与配位子のＭｎ錯体である。Ｍｎ（ＩＩ）、Ｍｎ（ＩＩＩ）、Ｍｎ（ＩＶ）およびＭｎ（ＶＩＩ）化合物のいずれか１つを使用することができる。
【００１４】
好ましい銅化合物は、塩化銅、硝酸銅、硫酸銅、乳酸銅、２−エチルヘキサン酸銅、オクタン酸銅、ノナン酸銅、ヘプタン酸銅、ネオデカン酸銅、ナフテン酸銅、および酢酸銅である。Ｃｕ（Ｉ）塩およびＣｕ（ＩＩ）塩の両方を使用することができる。
【００１５】
好ましい鉄化合物は、塩化鉄、硝酸鉄、硫酸鉄、乳酸鉄、２−エチルヘキサン酸鉄、オクタン酸鉄、ノナン酸鉄、ヘプタン酸鉄、ネオデカン酸鉄、ナフテン酸鉄、および酢酸鉄、ならびに、ピリジン、ビピリジン、およびそれらの誘導体の鉄錯体、ならびに、ＷＯ２０１１／８３３０９の三座、四座、五座、または六座の窒素供与配位子の鉄錯体である。Ｆｅ（ＩＩ）およびＦｅ（ＩＩＩ）の両方を使用することができる。より好ましくは、それは、ＷＯ２０１１／８３３０９にさらに開示されている、五座の窒素供与配位子の鉄（ＩＩ）または鉄（ＩＩＩ）錯体である。
【００１６】
ＭｎおよびＦｅの両方について、ＷＯ２０１１／８３３０９による好ましい窒素供与配位子は、ビスピドン配位子およびＴＡＣＮ−Ｎｘ配位子である。好ましいビスピドン配位子は、ジメチル−２，４−ジ−（２−ピリジル）−３−メチル−７−（ピリジン−２−イルメチル）−３，７−ジアザ−ビシクロ［３．３．１］ノナン−９−オン−１，５−ジカルボキシレート（Ｎ２ｐｙ３ｏ−Ｃｌ）である。好ましいＴＡＣＮ−Ｎｘ配位子は、１，４，７−トリメチル−１，４，７−トリアザシクロノナン（Ｍｅ３−ＴＡＣＮ）である。
【００１７】
遷移金属塩または錯体は、好ましくは、金属として決定された、少なくとも５０ｍｍｏｌ／ｌ、より好ましくは少なくとも１００ｍｍｏｌ／ｌの量で、本発明による方法から生じる促進剤溶液中に存在する。それは、好ましくは、５０００ｍｍｏｌ／ｌ未満、より好ましくは２５００ｍｍｏｌ／ｌ未満、最も好ましくは１０００ｍｍｏｌ／ｌ未満の量で促進剤溶液中に存在する。
【００１８】
本発明の方法で使用するのに適切な窒素含有塩基は、トリエチルアミン、ジメチルアニリン、ジエチルアニリン、またはＮ，Ｎ−ジメチル−ｐ−トルジン（toludine）（ＤＭＰＴ）などの第三級アミン、１，２−（ジメチルアミン）エタンなどのポリアミン、ジエチルアミンなどの第二級アミン、トリエタノールアミン、ジメチルアミノエタノール、ジエタノールアミン、またはモノエタノールアミンなどのエトキシル化アミン、およびビピリジンなどの芳香族アミンである。
【００１９】
窒素含有塩基は、好ましくは、５〜５０ｗｔ％の量で、本発明による方法から生じる促進剤溶液中に存在する。予備促進剤樹脂中では、窒素含有塩基は、好ましくは、０．５〜１０ｇ／ｋｇ樹脂の量で存在する。
【００２０】
用語「ヒドロキシ官能性溶媒」は、式ＨＯ−（−ＣＨ２−Ｃ（Ｒ１）２−（ＣＨ２）ｍ−Ｏ−）ｎ−Ｒ２（式中、各Ｒ１は独立に、水素、１〜１０個の炭素原子を有するアルキル基、および１〜１０個の炭素原子を有するヒドロキシアルキル基からなる群から選択され、ｎ＝１〜１０、ｍ＝０または１、およびＲ２は、水素、または１〜１０個の炭素原子を有するアルキル基である）の化合物を含む。最も好ましくは、各Ｒ１は独立に、Ｈ、ＣＨ３、およびＣＨ２ＯＨから選択される。適切なヒドロキシ官能性溶媒の例は、ジエチレングリコールモノブチルエーテル、エチレングリコール、ジエチレングリコール、ジプロピレングリコール、およびポリエチレングリコールのようなグリコール、グリセロール、ならびにペンタエリトリトールである。ヒドロキシ官能性溶媒は、好ましくは、１〜５０ｗｔ％、好ましくは５〜３０ｗｔ％の量で、本発明による方法から生じる促進剤溶液中に存在する。
【００２１】
本発明の方法から生じる促進剤溶液は、場合により、１種または複数の増進剤、水、還元剤、添加剤、および／またはフィラーを含有することができる。
【００２２】
２つの重要な部類の増進剤、すなわち、カルボン酸金属塩、リン含有化合物、および１，３−ジケトンが存在する。
【００２３】
１，３−ジケトンの例は、アセチルアセトン、ベンゾイルアセトン、およびジベンゾイルメタン、ならびに、アセトアセテート、例えば、ジエチルアセトアセトアミド、ジメチルアセトアセトアミド、ジプロピルアセトアセトアミド、ジブチルアセトアセトアミド、メチルアセトアセテート、エチルアセトアセテート、プロピルアセトアセテート、およびブチルアセトアセテートである。
【００２４】
リン含有化合物の例は、式Ｐ（Ｒ）３および式Ｐ（Ｒ）３＝Ｏ（式中、各Ｒは独立に、水素、１〜１０個の炭素原子を有するアルキル、および１〜１０個の炭素原子を有するアルコキシ基から選択される）を有するリン化合物である。好ましくは、少なくとも２つのＲ基は、アルキル基またはアルコキシ基のいずれかから選択される。適切なリン含有化合物の具体的な例は、ジエチルホスフェート、ジブチルホスフェート、トリブチルホスフェート、トリエチルホスフェート（ＴＥＰ）、ジブチルホスファイト、およびトリエチルホスフェートである。
【００２５】
適切なカルボン酸金属塩の例は、アンモニウム、アルカリ金属およびアルカリ土類金属の、２−エチルヘキサン酸塩、オクタン酸塩、ノナン酸塩、ヘプタン酸塩、ネオデカン酸塩、およびナフテン酸塩である。好ましいアルカリ金属は、Ｋである。それらの塩は、該方法においてそのまま添加することもできるし、ｉｎ  ｓｉｔｕで形成することもできる。例えば、２−エチルヘキサン酸アルカリ金属塩は、アルカリ金属水酸化物および２−エチルヘキサン酸を溶液に添加することにより、ｉｎ  ｓｉｔｕで調製することができる。この調製物は、発熱性であり、その反応熱を、本発明の方法において、溶液を加熱するために使用することができる。したがって、より好ましい実施形態では、本発明の方法の第１のステップは、窒素含有塩基または他の増進剤の添加前に、ヒドロキシ官能性溶媒中で２−エチルヘキサン酸アルカリ金属塩を調製することを含む。次いで、窒素含有塩基が、得られた温かい２−エチルヘキサン酸アルカリ金属塩溶液に添加され、その後、遷移金属塩が添加される。
【００２６】
アセトアセテートが、特に好ましい増進剤である。特に好ましいのは、ジエチルアセトアセトアミドである。さらに好ましいのは、ジエチルアセトアセトアミドと２−エチルヘキサン酸カリウムとの組み合わせである。また、ジエチルアセトアセトアミドとジブチルホスフェートとの組み合わせも好ましい。
【００２７】
１種または複数の増進剤が、本発明による方法から生じる促進剤溶液中に存在する場合、それらの量は、すべて促進剤溶液の総重量に対して、好ましくは少なくとも０．０１ｗｔ％、より好ましくは少なくとも０．１ｗｔ％、さらに好ましくは少なくとも１ｗｔ％、より好ましくは少なくとも１０ｗｔ％、最も好ましくは少なくとも２０ｗｔ％；好ましくは９０ｗｔ％以下、より好ましくは８０ｗｔ％以下、最も好ましくは７０ｗｔ％以下である。
【００２８】
１，３−ジケトンおよびリン酸含有化合物などの他の増進剤が、任意のカルボン酸金属塩の溶解後、しかし、錯体の遷移金属塩の添加前に、液状配合物に好ましくは添加される。
【００２９】
液状配合物は、脂肪族炭化水素溶媒、芳香族炭化水素溶媒、および、アルデヒド、ケトン、エーテル、エステル、アルコール、リン酸、またはカルボン酸基を有する溶媒などの、追加の有機化合物をさらに含むことができる。適切な溶媒の例は、ホワイトスピリットおよび無臭ミネラルスピリット（ＯＭＳ）などの脂肪族炭化水素溶媒、ナフテンおよびナフテンとパラフィンとの混合物などの芳香族炭化水素溶媒、イソブタノール；ペンタノール；１，２−ジオキシム、Ｎ−メチルピロリジノン、Ｎ−エチルピロリジノン；ジメチルホルムアミド（ＤＭＦ）；ジメチルスルホキシド（ＤＭＳＯ）；２，２，４−トリメチルペンタンジオールジイソブチレート（ＴｘＩＢ）；ジブチルマレエート、ジブチルスクシネート、エチルアセテート、ブチルアセテート、ケトグルタル酸のモノおよびジエステル、ピルベート、および、例えば、アスコルビン酸パルミテートなどのアスコルビン酸のエステルなどのエステル；アルデヒド；モノおよびジエステル、より特定的には、ジエチルマロネートおよびスクシネート；１，２−ジケトン、特にジアセチルおよびグリオキサール；ベンジルアルコール、ならびに脂肪族アルコールである。
【００３０】
液状配合物は、還元剤をさらに含有することができる。還元剤の例は、アスコルビン酸、ホルムアルデヒドスルホキシル酸ナトリウム（ＳＦＳ）、還元糖、例えば、グルコースおよびフルクトース、シュウ酸、ホスフィン、亜リン酸塩、有機または無機亜硝酸塩、有機または無機亜硫酸塩、有機または無機硫化物、メルカプタン、およびアルデヒド、ならびにそれらの混合物である。アスコルビン酸（本明細書におけるこの用語は、Ｌ−アスコルビン酸およびＤ−イソアスコルビン酸を含む）が、好ましい還元剤である。
【００３１】
還元剤は、本発明の方法から生じる促進剤溶液中に存在する場合、０．１ｗｔ％超、好ましくは少なくとも１ｗｔ％、最も好ましくは少なくとも５％の量で好ましくは存在する。それは、好ましくは、すべて促進剤溶液の総重量に対して、３０ｗｔ％未満、より好ましくは２０ｗｔ％未満の量で存在する。
【００３２】
液状配合物は、場合により、水を含むことができる。存在する場合、本発明による促進剤溶液の含水量は、好ましくは少なくとも０．０１ｗｔ％、より好ましくは少なくとも０．１ｗｔ％である。含水量は、すべて促進剤溶液の総重量に対して、好ましくは５０ｗｔ％以下、より好ましくは４０ｗｔ％以下、より好ましくは２０ｗｔ％以下、さらに好ましくは１０ｗｔ％以下、最も好ましくは５ｗｔ％以下である。
【００３３】
本発明の方法から生じる促進剤溶液は、硬化性樹脂に混合することができ、それにより、予備促進化樹脂が生じる。
【００３４】
適切な硬化性樹脂としては、アルキド樹脂、不飽和ポリエステル（ＵＰ）樹脂、ビニルエステル樹脂、（メタ）アクリレート樹脂、ポリウレタン、エポキシ樹脂、およびそれらの混合物が挙げられる。好ましい樹脂は、（メタ）アクリレート樹脂、ＵＰ樹脂、およびビニルエステル樹脂である。本出願の文脈において、用語「不飽和ポリエステル樹脂」および「ＵＰ樹脂」は、不飽和ポリエステル樹脂とエチレン性不飽和モノマー化合物との組み合わせを指す。用語「（メタ）アクリレート樹脂」は、アクリレートまたはメタクリレート樹脂と、エチレン性不飽和モノマー化合物との組み合わせを指す。上に定義したＵＰ樹脂およびアクリレート樹脂は、一般的なものであり、商業的に入手可能である。硬化は、一般に、本発明による促進剤溶液、および開始剤（過酸化物）を樹脂に添加することにより、または、過酸化物を予備促進化樹脂に添加することにより始められる。
【００３５】
本発明のプロセスにより硬化される適切なＵＰ樹脂は、いわゆるオルト樹脂、イソ樹脂、イソｎｐｇ樹脂、およびジシクロペンタジエン（ＤＣＰＤ）樹脂である。そのような樹脂の例は、マレイン酸系、フマル酸系、アリル系、ビニル系、およびエポキシ系樹脂、ビスフェノールＡ樹脂、テレフタル酸系樹脂、およびハイブリッド樹脂である。
【００３６】
ビニルエステル樹脂には、例えば、メタクリレート、ジアクリレート、ジメタクリレート、およびそれらのオリゴマーをベースにしたアクリル樹脂がある。
【００３７】
アクリル樹脂には、アクリレート樹脂、メタクリレート樹脂、ジアクリレート樹脂、およびジメタクリレート樹脂、ならびにそれらのオリゴマーがある。
【００３８】
エチレン性不飽和モノマー化合物の例としては、スチレン、およびα−メチルスチレンのようなスチレン誘導体、ビニルトルエン、インデン、ジビニルベンゼン、ビニルピロリドン、ビニルシロキサン、ビニルカプロラクタム、スチルベン、さらに、ジアリルフタレート、ジベンジリデンアセトン、アリルベンゼン、メチルメタクリレート、メタクリレート、（メタ）アクリル酸、ジアクリレート、ジメタクリレート、アクリルアミド；ビニルアセテート、トリアリルシアヌレート、トリアリルイソシアヌレート、光学用途に使用されるアリル化合物（例えば、（ジ）エチレングリコールジアリルカーボネート）、クロロスチレン、ｔｅｒｔ−ブチルスチレン、ｔｅｒｔ−ブチルアクリレート、ブタンジオールジメタクリレート、ならびにそれらの混合物が挙げられる。（メタ）アクリレート反応性希釈剤の適切な例は、ＰＥＧ２００ジ（メタ）アクリレート、１，４−ブタンジオールジ（メタ）アクリレート、１，３−ブタンジオールジ（メタ）アクリレート、２，３−ブタンジオールジ（メタ）アクリレート、１，６−ヘキサンジオールジ（メタ）アクリレートおよびそれの異性体、ジエチレングリコールジ（メタ）アクリレート、トリエチレングリコールジ（メタ）アクリレート、グリセロールジ（メタ）アクリレート、トリメチロールプロパンジ（メタ）アクリレート、ネオペンチルグリコールジ（メタ）アクリレート、ジプロピレングリコールジ（メタ）アクリレート、トリプロピレングリコールジ（メタ）アクリレート、ＰＰＧ２５０ジ（メタ）アクリレート、トリシクロデカンジメチロールジ（メタ）アクリレート、１，１０−デカンジオールジ（メタ）アクリレート、テトラエチレングリコールジ（メタ）アクリレート、トリメチロールプロパントリ（メタ）アクリレート、グリシジル（メタ）アクリレート、（ビス）マレイミド、（ビス）シトラコンイミド、（ビス）イタコンイミド、ならびにそれらの混合物である。
【００３９】
予備促進化樹脂におけるエチレン性不飽和モノマーの量は、樹脂の重量に対して、好ましくは少なくとも０．１ｗｔ％、より好ましくは少なくとも１ｗｔ％、最も好ましくは少なくとも５ｗｔ％である。エチレン性不飽和モノマーの量は、好ましくは５０ｗｔ％以下、より好ましくは４０ｗｔ％以下、最も好ましくは３５ｗｔ％以下である。
【００４０】
本発明による方法から生じる促進剤溶液が、樹脂を硬化させるために、または予備促進化樹脂を調製するために使用される場合、促進剤溶液は、一般に、樹脂の重量に対して、少なくとも０．０１ｗｔ％、好ましくは少なくとも０．１ｗｔ％、好ましくは５ｗｔ％以下、より好ましくは３ｗｔ％以下の促進剤溶液の量で用いられる。
【００４１】
樹脂を硬化させるのに適し、かつ、二成分組成物の第２の成分中に存在するのに適した過酸化物としては、従来から使用されているケトンペルオキシド、ペルオキシエステル、ジアリールペルオキシド、ジアルキルペルオキシド、およびペルオキシジカーボネート、さらに、ペルオキシカーボネート、ペルオキシケタール、ヒドロペルオキシド、ジアシルペルオキシド、および過酸化水素などの、無機過酸化物および有機過酸化物が挙げられる。好ましい過酸化物は、有機ヒドロペルオキシド、ケトンペルオキシド、ペルオキシエステル、およびペルオキシカーボネートである。さらに好ましいのは、ヒドロペルオキシドおよびケトンペルオキシドである。好ましいヒドロペルオキシドとしては、クミルヒドロペルオキシド、１，１，３，３−テトラメチルブチルヒドロペルオキシド、ｔｅｒｔ−ブチルヒドロペルオキシド、イソプロピルクミルヒドロペルオキシド、ｔｅｒｔ−アミルヒドロペルオキシド、２，５−ジメチルヘキシル−２，５−ジヒドロペルオキシド、ピナンヒドロペルオキシド、およびピネンヒドロペルオキシドが挙げられる。好ましいケトンペルオキシドとしては、メチルエチルケトンペルオキシド、メチルイソプロピルケトンペルオキシド、メチルイソブチルケトンペルオキシド、シクロヘキサノンペルオキシド、およびアセチルアセトンペルオキシドが挙げられる。
【００４２】
もちろん、２種以上の過酸化物の混合物、例えば、ヒドロペルオキシドまたはケトンペルオキシドと、ペルオキシエステルとの組み合わせも使用することができる。
【００４３】
特に好ましい過酸化物は、メチルエチルケトンペルオキシドである。当業者は、これらの過酸化物を、従来の添加剤、例えば、フィラー、ピメント（piment）および鈍感剤（phlegmatizer）と組み合わせることができることを理解するであろう。鈍感剤の例は、親水性エステルおよび炭化水素溶媒である。樹脂を硬化させるのに使用される過酸化物の量は、好ましくは少なくとも０．１ｐｈｒ（ｐｅｒ  ｈｕｎｄｒｅｄ  ｒｅｓｉｎ）、より好ましくは少なくとも０．５ｐｈｒ、最も好ましくは少なくとも１ｐｈｒである。過酸化物の量は、好ましくは８ｐｈｒ以下、より好ましくは５ｐｈｒ以下、最も好ましくは２ｐｈｒ以下である。
【００４４】
過酸化物が、予備促進化樹脂と混合される場合、過酸化物は、樹脂と促進剤溶液とを前もって混合したものに添加されるか、前もって樹脂と混合された後に促進剤溶液に添加される。得られた混合物は、混合および分散している。硬化プロセスは、開始剤系、促進剤系、硬化速度を適合させる化合物、および硬化されることになる樹脂組成物に応じて、−１５℃から２５０℃までの任意の温度で行うことができる。好ましくは、硬化プロセスは、化合物を注ぐことを介する、ハンドレイアップ、スプレーアップ、フィラメントワインディング、樹脂トランスファー成形、コーティング（例えば、ゲルコートおよび標準のコーティング）、ボタン製造、遠心注型、波板または平面パネル、裏装系、台所の流しなどの用途において通常使用される周囲温度で行われる。しかし、硬化プロセスはまた、ＳＭＣ、ＢＭＣ、引き抜き成形法などにおいて使用することもでき、それらのために、１８０℃までの温度、より好ましくは１５０℃までの温度、最も好ましくは１００℃までの温度が使用される。
【００４５】
本発明による硬化プロセスにおいて、フィラー、ガラス繊維、顔料、抑制剤、および増進剤などの他の任意選択的添加物を用いることができる。
【００４６】
硬化樹脂は、海洋用途、化学的固定、屋根、建築、裏装、パイプおよびタンク、床、風車の羽根などを含めた様々な用途に使用される。
【実施例】
【００４７】
同じ材料、すなわち、２０ｗｔ％オクタン酸カリウム（Ｋ−ｏｃｔ）、２５ｗｔ％ジエタノールアミン（ＤＥＡ）、４５ｗｔ％Ｎ，Ｎ−ジエチルアセトアセトアミド（ＤＥＡＡ）、５ｗｔ％酢酸銅（ＩＩ）（ＣｕＡｃ）、および５ｗｔ％ジエチレングリコール（ＤＥＧ）を使用して、異なる方法で促進剤溶液を調製した。オクタン酸カリウムを、前記ＤＥＧ中で、２−エチルヘキサン酸および水酸化カリウム（９０％）から事前に作製した。
【００４８】
ステップ１において、表１に示した材料（の一部）を混合した。例１を除き、これを、２０℃で行った。例１では、オクタン酸カリウムを調製していたときに発生した反応熱を使用した。
【００４９】
４時間後および２４時間後の、２０℃での調製溶液における銅の溶解性を、目視で判断した。
【００５０】
ステップ２は、異なる順序で、残りの材料を添加すること、および場合により混合物を８５℃に加熱することを含んだ。溶解性を、再び目視で判断した。
【００５１】
この表において、
＋は、「低い」を意味し、
＋＋は、「中程度の」を意味し、
＋＋＋は、「不完全な」を意味し、
＋＋＋＋は、「完全な」を意味する。
【００５２】
これらの促進剤溶液、１ｐｈｒ（ｐｅｒ  ｈｕｎｄｒｅｄ  ｒｅｓｉｎ）溶液を、２ｐｈｒメチルエチルケトンペルオキシド（Ｂｕｔａｎｏｘ（登録商標）Ｍ５０、ＡｋｚｏＮｏｂｅｌ製）とともに使用して、２０℃で、オルトフタル酸ベースの不飽和ポリエステル樹脂（Ｐａｌａｔａｌ（登録商標）Ｐ６、ＤＳＭ  ｒｅｓｉｎ製）を硬化させた。
【００５３】
硬化性能を、Ｓｏｃｉｅｔｙ  ｏｆ  Ｐｌａｓｔｉｃ  Ｉｎｓｔｉｔｕｔｅの方法（ＳＰＩ法Ｆ／７７．１；Ａｋｚｏ  Ｎｏｂｅｌ  Ｐｏｌｙｍｅｒ  Ｃｈｅｍｉｃａｌｓより入手可能）によって分析した。この方法は、ピーク発熱、ピークまでの時間、およびゲル化時間を測定することを含む。この方法に従って、１００部の樹脂と、２部の過酸化物と、１部の促進剤溶液とを含む２５ｇの混合物を試験管に注ぎ、熱電対を、試験管の中身に通して、試験管の中心に入れた。次いで、そのガラス管を、２０℃に維持された温度調節された部屋に置き、時間−温度曲線を測定した。この曲線から、以下のパラメーターを計算した：
ゲル化時間（Ｇｔ）＝実験の開始と、浴の温度を５．６℃上回る間に経過した時間（分単位）。
ピークまでの時間（ＴＴＰ）＝実験の開始と、ピーク温度に到達する時の間に経過した時間。
ピーク発熱（ＰＥ）＝到達する最高温度。
【００５４】
結果を表１に示す。
【００５５】
【表１】
0005809346.tif 000002
【００５６】
これらの結果は、添加および加熱ステップの順序が、促進剤溶液の調製所要時間（主に、溶解速度が異なることを理由に）および働きに影響を与えることを示す。働きへの影響は、一見取るに足らないように見える可能性があるが、そうではない。ゲル化時間の２分の違いは、毎日の実施において大きい。
なお本願は、特許請求の範囲に記載の発明に関するものであるが、他の態様として以下も包含し得る。
（１）過酸化物とともにレドックス系を形成するのに適した促進剤溶液を調製するための方法であって、遷移金属塩または錯体を、ヒドロキシ官能性溶媒と窒素含有塩基とを含む液状配合物に、５０〜２００℃の範囲の温度において添加するステップを含む方法。
（２）遷移金属が、Ｃｕ、Ｍｎ、Ｆｅ、およびＶからなる群から選択される、上記（１）に記載の方法。
（３）液状配合物が、アルカリまたはアルカリ土類金属化合物を含み、窒素含有塩基の導入前に前記アルカリまたはアルカリ土類金属化合物が前記ヒドロキシ官能性溶媒に溶解される、上記（１）または（２）に記載の方法。
（４）上記（１）から（３）のいずれか一項に記載の方法により得ることができる、過酸化物とともにレドックス系を形成するのに適した促進剤溶液。
（５）上記（４）に記載の促進剤溶液を硬化性樹脂に混合するステップを含む、硬化性樹脂を予備促進化するための方法。
（６）上記（５）に記載の方法に従って得ることができる、予備促進化不飽和ポリエステル樹脂またはビニルエステル樹脂。
（７）第１の成分と第２の成分とを含む二成分組成物であって、第１の成分が、上記（６）に記載の予備促進化樹脂組成物を含み、第２の成分が過酸化物を含む二成分組成物。
（８）過酸化物が、有機ヒドロペルオキシド、ケトンペルオキシド、ペルオキシカーボネート、およびペルオキシエステルからなる群から選択される、上記（７）に記載の二成分組成物。